L'invention concerne une résistance de mesure pour thermomètre à résistance, constituée d'une plaquette de céramique portant une mince couche résistante, comportant des fils conducteurs soulagés, des efforts mécaniques et une couche isolante protégeant la couche résistante. On connaît déjà des résistances de mesure constituées par une plaquette en céramique comme support et un mince revêtement métallique formant couche résistante, (par exemple brevet DE828 930, document DE 2 327 662, modélesd'utilité DE 75 41 295 & BR Dans un mode de réalisation connu d'une résistance de mesure plate de ce genre, (modèle d'usage DE 76 29 727) , on obtient ce résultat en faisant passer les fils conducteurs dans un corps isolant court et en les réunissant, en commun avec ce corps, par fusion.d'une glaçure frittée, avec la couche résistante et la plaquette en céramique. La glaçure frittée nécessaire pour réunir patfusion le corps isolant et la plaquette de céramique est ici étalez, comme revêtement protecteur sur la couche résistante. Ce mode de réalisation offre l'avantage que l'on peut opérer la fixation par fusion du corps isolant et l'isolation de la bande résis tante -en -une seule et même opération. L'inconvenient de cette construction est toutefois que l'on ne peut utiliser que.des glaçures frittées qui fondent une température pas trop élevée et qui mouillent bien la céramique. De ce fait, toutefois, la température maximale de mise en service permanente de la résistance de mesure plate est limitée 9 environ 5000 C,. car la bande résistante ne founit dans beaucoup de cas, même si elle est constituée en un métal noble, aucune valeur de résistance électrique stable quand elle est en contact avec une glaçure frittée de ce genre des températures élevées.. L'invention a en conséquence pour but de réaliser une résistance de mesure pour thermomètre à résistance, constituée par une plaquette de céramique portant une couche mince résistante et comportant des fils conducteurs soulagés des efforts mécaniques et une couche isolante protégeant la couche résistante, qui reste stable électriquement même à des températures supérieures à 500 C. A cet effet, l'invention est caractérisé par des fils conducteurs passant dans les perforations d'un corps isolant et fixés par soudage, avec ce dernier, sur la plaquette céramique au moyen d'une glaçure frittée, la bande résistante étant revêtue d'une couche isolante de céramique de verre cuite. Les figures 1 et 2 montrent schématiquement , en coupe longitudinale et en plan, un mode de réalisation, donné a titre d'exemple, de la résistance de mesure suivant l'invention. La résistance de mesure est constituée par une plaquette de céramique (1), qui porte une bande résistante (2) sinueuse en platine sur laquelle sont fixés les fils conducteurs (3 & 4). Ces fils conducteurs (3 & 4) passent dans des perforations d'un corps isolant (5) en céramique et sont fixés sur la plaquette en céramique (1) au moyen d'une glaçure frittée (1). La zone de la bande résistante (2) en platine est recouverte d'une couche isolante (7) en céramique de verre capable d'être appliquée par sérigraphie et cuite. R E V E N D I C A T I O N S ,Résistance de mesure pour thermomètre à résistance, constituée par une plaquette en céramique portant une mince couche résistante contenant des fils conducteurs soulagés des efforts mécaniques, et une couche isolante protégeant la couche formant la résistance, résistance caractérisée en ce que les fils conducteurs (3,4) passent dans des perforations d'un corps isolant (5), et sont fixés avec ce dernier sur la plaquette en céramique (1) au moyen d'une glaçure frittée (6) que l'on fait fondre, la bande résistante (2) etant recouverte par une couche isolante (7) en céramique de verre cuite.